"核生成電解槽と、分配弁と、少なくとも2つの成長電解槽とが設けられ、分配弁の一端は核生成電解槽の出力端に接続され、分配弁の他端は全ての成長電解槽の入力端に接続され、前記核生成電解槽は核生成電解槽本体と一対の核生成電極とが設けられ、核生成電解槽本体は反応液入口と核生成反応液出口とが設けられ、反応液入口は前駆体反応液注入装置に外部接続され、核生成反応液出口は分配弁の入力端に接続され、一対の核生成電極は核生成電解槽本体内に配置され、前記一対の核生成電極に核生成プログラム電位が印加され、前記少なくとも2つの成長電解槽の各成長電解槽はそれぞれ成長電解槽本体と一対の成長電極とが設けられ、成長電解槽本体は核生成反応液入口と生成物出口とが設けられ、核生成反応液入口は分配弁により核生成電解槽出口と接続され、一対の成長電極は成長電解槽本体内に配置され、前記一対の成長電極に成長プログラム電位が印加されることを特徴とする金属ナノ触媒の表面構造制御及び製造システム。前記核生成電解槽本体と成長電解槽本体の構造は同じであり、前記核生成電解槽本体と成長電解槽本体の構造には幾何学的形状、電極の材料及びサイズ、配置の形態が含まれることを特徴とする請求項1に記載の金属ナノ触媒の表面構造制御及び製造システム。前記核生成電極は平板電極であり、前記平板電極のアスペクト比は1~2:1であり、平板電極の長さは1~10cmであり、平板電極の間の距離は20~2000μmであることを特徴とする請求項1に記載の金属ナノ触媒の表面構造制御及び製造システム。前記平板電極は核生成電解槽本体に平行に嵌入されることを特徴とする請求項3に記載の金属ナノ触媒の表面構造制御及び製造システム。前記核生成電極は炭素電極、金属電極又は合金電極であり、前記合金電極はステンレス電極が好ましいことを特徴とする請求項1又は3に記載の金属ナノ触媒の表面構造制御及び製造システム。前記成長電極は平板電極であり、前記平板電極のアスペクト比は1~2:1であり、平板電極の長さは1~10cmであり、平板電極の間の距離は20~2000μmであることを特徴とする請求項1に記載の金属ナノ触媒の表面構造制御及び製造システム。前記平板電極は成長電解槽本体に平行に嵌入されることを特徴とする請求項6に記載の金属ナノ触媒の表面構造制御及び製造システム。前記成長電極は炭素電極、金属電極又は合金電極であり、前記合金電極はステンレス電極を用いることができることを特徴とする請求項1又は6に記載の金属ナノ触媒の表面構造制御及び製造システム。前記成長電極と核生成電極は同じであり、前記同じとは両者の幾何学的形状、サイズ、材料がすべて同じであることを指すことを特徴とする請求項1に記載の金属ナノ触媒の表面構造制御及び製造システム。前記核生成プログラム電位は経時変化する関数電位からなり、前記成長プログラム電位は経時変化する関数電位からなることを特徴とする請求項1に記載の金属ナノ触媒の表面構造制御及び製造システム。前記核生成プログラム電位は区分的関数電位であり、核生成電解槽の一対の電極に印加され、上限電位は1~2Vであり、停留時間は10~300sであり、下限電位は2~05Vであり、停留時間は10~300sであり、前記成長プログラム電位は方形波関数電位であり、成長電解槽の一対の電極に印加され、上限電位は1~5Vであり、下限電位は15~05Vであり、電位波形の周波数は5~50Hzであり、成長時間は1~200minであることを特徴とする請求項1に記載の金属ナノ触媒の表面構造制御及び製造システム。前記前駆体反応液の組成及びその質量比での含有量は、金属前駆体:担体:電解質:添加剤1:01~5:10~100:01~10であり、1:25~5:10~30:1~2が最も好ましく、前記前駆体反応液のpHは01~13であり、前駆体反応液のpHは01~3,65~75,10~13が最も好ましいことを特徴とする請求項1に記載の金属ナノ触媒の表面構造制御及び製造システム。前記金属前駆体は金属前駆体に相応する金属塩又は金属酸化物から選択され、前記金属塩は塩化白金酸カリウム、塩化白金酸ナトリウム、硝酸白金、塩化白金、塩化パラジウム、塩化パラジウムアンモニウム、塩化イリジウム、塩化ルテニウム、塩化ロジウム、塩化オスミウム、塩化金、硝酸銀、塩化銅、塩化鉄、硫酸鉄、塩化コバルト、硫酸ニッケルから選ばれる一種であり、前記金属酸化物は酸化白金、酸化パラジウム、酸化イリジウム、酸化ロジウム、酸化ルテニウム、酸化オスミウム、酸化金、酸化銀、酸化銅、酸化鉄、酸化コバルト、酸化ニッケルから選ばれる一種であり、前記金属前駆体は塩化白金酸、塩化パラジウム酸、塩化金酸、塩化イリジウム酸から選ばれる一種であることを特徴とする請求項12に記載の金属ナノ触媒の表面構造制御及び製造システム。前記担体はカーボンブラック、活性炭、メソポーラスカーボン、カーボンナノチューブから選ばれる一種であり、前記電解質は硫酸、過塩素酸、硝酸、水酸化ナトリウム、水酸化カリウム、炭酸水素ナトリウム、炭酸水素カリウムから選ばれる一種であり、前記添加剤はアスコルビン酸、クエン酸塩、グルコース、オレイルアミン、オレイン酸、ヘキサデシルアミン、ヘキサデシルトリメチルアンモニウムブロミド、ドデシルベンゼンスルホン酸ナトリウム、Nイソプロピルアクリルアミド、ポリビニルピロリドンから選ばれる一種であることを特徴とする請求項12に記載の金属ナノ触媒の表面構造制御及び製造システム。単一金属ナノサイズ結晶であり、表面に高密度のテラス原子又は活性サイトを有し、前記単一金属ナノサイズ結晶は単一金属ナノサイズ単形結晶又は単一金属ナノサイズ変形結晶であり、前記ナノサイズ単結晶は多面体であり、前記多面体は4面体、8面体、立方体、12面体、24面体、38面体、ねじれ双角錐、68面体から選ばれる一種であり、前記単一金属ナノサイズ変形結晶は変形双晶、変形ナノロッド、ナノ刺から選ばれる一種であることを特徴とする開放表面構造を有する金属ナノ触媒。前記金属ナノ触媒は、白金ナノ触媒、パラジウムナノ触媒、イリジウムナノ触媒、ロジウムナノ触媒、ルテニウムナノ触媒、オスミウムナノ触媒、金ナノ触媒、銀ナノ触媒、銅ナノ触媒、鉄ナノ触媒、コバルトナノ触媒、ニッケルナノ触媒から選ばれる一種であることを特徴とする請求項15に記載の開放表面構造を有する金属ナノ触媒。請求項1に記載の金属ナノ触媒の表面構造制御及び製造システムを用い、1前駆体反応液を核生成電解槽に注入するとともに、核生成プログラム電位を核生成電解槽の一対の電極に印加し、核生成プログラム電位の作用のもとで金属前駆体が核生成反応を起こし、金属結晶核が形成された核生成反応液を得る工程と、2金属結晶核を有する核生成反応液を、分配弁を介していずれか一つの成長電解槽に送るとともに、成長プログラム電位を該成長電解槽の一対の電極に印加し、成長プログラム電位の作用のもとで核生成反応液中の金属結晶核を次第に成長させるとともに、金属結晶の形状及び表面構造が制御され、開放表面構造を有する金属ナノサイズ結晶を生成する工程と、3上記2に記載のいずれか一つの成長電解槽の一対の電極に印加した成長プログラム電位の作用する成長時間を制御し、所望サイズの開放表面構造を有する金属ナノ触媒の反応液を得る工程と、4上記3で得られた所望サイズの開放表面構造を有する金属ナノ触媒が成長している反応液を送り出し、遠心分離し、生成物を収集し、開放表面構造を有する金属ナノ触媒を製造する工程と、を含むことを特徴とする請求項15に記載の開放表面構造を有する金属ナノ触媒の表面構造制御及び製造方法。以下の実施例において図面と合わせて本発明についてさらに説明する。実施例1:図1~3を参照し、金属ナノ触媒の表面構造制御及び製造システムを設計した。核生成電解槽31と成長電解槽321~325は同じ幾何学的サイズ及び内部構造を有し、電解槽本体3は有機ガラス、ポリテトラフルオロエチレン又は他の絶縁材料により加工成形でき、一対の導電性平板電極を電解槽本体3に平行に嵌入し、両電極の間隙は反応空間となる。前駆体反応液Pは核生成電解槽31に注入され反応し、結晶核を生成した後、分配弁Mを通って複数の成長電解槽321~325に流れ込み、ナノ粒子の成長を完成させ、それぞれ生成物331~335を得た。一対の導電性平板電極7を電解槽本体3の中央部凹槽に直接挿入し、内蔵ガスケット5の厚さを調節することにより両電極7の間の距離を制御し、電極7頂部にリード線4を溶接し、ポテンショスタットを外部接続し、電解槽本体3の中間に反応液流動通路Aを保留し、電解槽本体3の上面にガスケット2を被せ、上蓋1はネジにより電解槽を密封する。実施例2:金属ナノ触媒の表面構造制御及び製造:前駆体反応液Pを核生成電解槽31に注入し、核生成電極両端に核生成プログラム電位Enただし、Eは電位を示し、nは核生成を示し、tは時間を示すを印加してナノ粒子結晶核成長を誘発した後、成長電解槽321~325に流し込み、成長電極両端に成長プログラム電位Egiただし、Eは電位を示し、gは成長を示し、iは成長電解槽番号を示し、tは時間を示すを印加してナノ結晶の成長を完成させた。核生成時間が相対的に短いことから、成長時間と核生成時間の比率に基づき、成長電解槽を複数個並行に図3において5個の成長電解槽321~325を設ける設けることができ、金属ナノ触媒の連続製造を実現する。図3は本発明実施例2にかかる金属ナノ触媒の表面構造制御及び製造システムの組成概略図である。図4は核生成電極に印加した核生成プログラム電位又は核生成電位と称するEnの概略図であり、図5は成長電極に印加した成長プログラム電位又は成長電位と称するEgiの概略図である。実施例3:実施例2の製造方法と同様にしたが、白金ナノ触媒製造の際に、金属白金を電極として用いて、前駆体反応液に白金前駆体及びカーボンブラックを含有させカーボンブラックを担体とする、成長プログラム電位の上限電位を12Vとし、下限電位を08Vとし、周波数を10Hzとし、成長時間を90minとし、形態が8面体である白金ナノ触媒を製造した。図6は白金8面体の白金ナノ触媒のSEM図及び相応の白金8面体構造モデル図である。実施例4:実施例3の製造方法と同様にしたが、白金ナノ触媒製造の際に、成長プログラム電位の上限電位を14Vとし、下限電位を08Vとし、形態が立法体である白金ナノ触媒を製造できた。図7は白金立方体ナノ触媒のSEM図及び相応の白金立方体構造モデル図である。実施例5:実施例3の製造方法と同様にしたが、白金ナノ触媒製造の際に、成長プログラム電位の上限電位を16Vとし、下限電位を12Vとし、形態が24面体である白金ナノ触媒を製造できた。図8は白金24面体ナノ触媒のSEM図及び相応の白金24面体構造モデル図である。実施例6:実施例3の製造方法と同様にしたが、白金ナノ触媒製造の際に、成長プログラム電位の上限電位を18Vとし、下限電位を14Vとし、形態が刺状である白金ナノ触媒を製造できた。図9は白金刺状ナノ触媒のSEM図及び刺末端高倍SEM図である。実施例7:実施例2の製造方法と同様にしたが、白金ナノ触媒製造の際に、金属白金を電極として用いて、反応液に担体として05gLのカーボンブラック、金属前駆体として002mMの塩化白金酸を含ませ、成長プログラム電位の上限電位を16Vとし、下限電位を12Vとし、周波数を10Hzとし、成長時間を60minとし、平均粒径4nmの開放表面構造を有する白金ナノ触媒を製造できた。図10は平均粒径が4nmである開放表面構造を有する白金ナノ触媒のSEM図である。実施例8:実施例7の製造方法と同様にしたが、白金ナノ触媒製造の際に、成長時間を90minとし、平均粒径32nmの開放表面構造を有する白金ナノ触媒を製造できた。図11は平均粒径が32nmである開放表面構造を有する白金ナノ触媒のSEM図である。図中の囲ったナノ粒子は白金24面体構造であり、左下はそれに対応する構造モデル図である。図12は製造された開放構造白金ナノ触媒のエタノールに対する触媒活性発現図であり、その単位表面積の触媒活性が米国ETEK社の商品化された白金ナノ結晶触媒より明らかに優れていることが示される。実施例9:実施例7の製造方法と同様にしたが、白金ナノ触媒製造の際に、成長時間を80minとし、平均粒径95nmの開放表面構造を有する白金ナノ触媒を製造できた。図13は平均粒径が95nmである開放表面構造を有する白金ナノ触媒のSEM図である。図14は製造された開放構造白金ナノ触媒のエタノールに対する触媒活性発現図であり、その単位表面積の触媒活性が米国ETEK社の商品化された白金ナノ結晶触媒より明らかに優れていることが示される。実施例10:実施例5の製造方法と同様にしたが、白金ナノ触媒製造の際に、ガラスカーボンフィルムを電極として用いて、開放表面構造を有する白金ナノ触媒を製造できた。実施例11:実施例5の製造方法と同様にしたが、白金ナノ触媒製造の際に、ステンレスを電極として用いて、開放表面構造を有する白金ナノ触媒を製造できた。実施例12:実施例7の製造方法と同様にしたが、白金ナノ触媒製造の際に、反応液に担体として01gLのカーボンブラック、金属前駆体として002mMの塩化白金酸カリウムを含ませ、開放表面構造を有する白金ナノ触媒を製造できた。実施例13:実施例7の製造方法と同様にしたが、白金ナノ触媒製造の際に、反応液中に金属前駆体として002mMの四塩化白金、安定剤として30mMのアスコルビン酸を含ませ、開放表面構造を有する白金ナノ触媒を製造できた。実施例14:実施例12の製造方法と同様にしたが、白金ナノ触媒製造の際に、担体としてカーボンブラックをメソポーラスカーボンに換えて、開放表面構造を有する白金ナノ触媒を製造できた。実施例15:実施例12の製造方法と同様にしたが、白金ナノ触媒製造の際に、担体としてカーボンブラックをカーボンナノチューブに換えて、開放表面構造を有する白金ナノ触媒を製造できた。実施例16:実施例13の製造方法と同様にしたが、白金ナノ触媒製造の際に、10mMクエン酸ナトリウムを安定剤とし、開放表面構造を有する白金ナノ触媒を製造できた。実施例17:実施例13の製造方法と同様にしたが、白金ナノ触媒製造の際に、10mMヘキサデシルトリメチルアンモニウムブロミドを安定剤し、開放表面構造を有する白金ナノ触媒を製造できた。実施例18~90:実施例1の製造方法と同様にしたが、前駆体反応液の組成を変え、製造された開放表面構造を有する金属ナノ触媒は相応の金属ナノ触媒であり、前駆体反応液の組成及び製造された開放表面構造を有する金属ナノ触媒は表1に示す表1において、開放表面構造を有する金属ナノ触媒を金属ナノ触媒と略称する。"